СПОСОБ ПОЛУЧЕНИЯ БИМОДАЛЬНЕГО ПОЛИЭТИЛЕНА И ИЗДЕЛИЙ ИЗ НЕГО

1. Способ получения бимодальной полиэтиленовой смолы, включающий
(а) полимеризацию этилена в отсутствие или по существу в отсутствие сомономера в первом реакторе в присутствии твердого катализатора высокой активности, содержащего переходный металл, алюминийорганического сокатализатора, водорода и алкоксисилана с получением полимеризата, содержащего первый полимер,
(b) удаление по существу всего водорода из полимеризата и перенос во второй реактор; и
4-8
(с) добавление этилена, С α-олефинового сомономера и водорода во второй реактор и продолжение полимеризации с получением бимодального полиэтиленового продукта, состоящего из названного первого полимера и второго полимера с относительно более низкой плотностью и более высокой молекулярной массой, чем у первого полимера.
2. Способ по п.1, где массовое отношение первого полимера ко второму полимеру составляет от 65:35 до 40:60.
*
*
*
4-y
y
3. Способ по п.1, где алкоксисилан имеет формулу R Si(OR), где y имеет значение 2 или 3 и R представляет независимо алкильную или циклоалкильную группу.
4. Способ по п.3, где алкоксисилан выбран из группы, состоящей из циклогексилметилдиметоксисилана и метилтриэтоксисилана и их смесей.
5. Способ по п.1, где α-олефиновый сомономер выбран из группы, состоящей из бутена-1, гексена-1 и октена-1 и их смесей.
6. Способ по п.1, где полимеризацию проводят в среде инертного углеводорода.
7. Способ по п.1, где алкоксисиланом является циклогексилметилдиметоксисилан а α-олефиновым сомономером является бутен-1.
3
3
2
8. Способ по п.2, где условия в первом реакторе поддерживают такими, чтобы обеспечить образование первого полимера, имеющего плотность 0,964 г/см или выше и MI в интервале от 50 до 400 г/10 мин, а условия во втором реакторе поддерживают такими, чтобы обеспечить достижение плотности конечного бимодального продукта от 0,946 до 0,955 г/см и HLMI конечного бимодального продукта от 3 до 16 г/10 мин.
9. Способ по п.8, где процессы полимеризации проводят в среде инертного углеводорода, алкоксисиланом является циклогексилметилдиметоксисилан и α-олефиновым сомономером является бутен-1.
3
10. Смола на основе бимодального полиэтилена, содержащая первый компонент на основе низкомолекулярного полиэтилена высокой плотности и второй компонент на основе более высокомолекулярного полиэтилена более низкой плотности, полученная способом по п.1, причем названная смола имеет плотность от 0,945 до 0,956 г/см, HLMI от 2 до 20 г/10 мин и показатель trefBR от 0,001 до 0,5.
11. Смола на основе бимодального полиэтилена по п.10, где массовое отношение первого полиэтиленового компонента ко второму полиэтиленовому компоненту составляет от 60:40 до 45:55.
3
2
12. Смола на основе бимодального полиэтилена по п.10, где первый полиэтиленовый компонент имеет плотность от 0,964 до 0,975 г/см и MI от 100 до 300 г/10 мин.
13. Смола на основе бимодального полиэтилена по п.12, где второй полиэтиленовый компонент представляет собой сополимер этилена и бутена-1.
3
3
2
14. Смола на основе бимодального полиэтилена, полученная способом по п.9, содержащая первый компонент на основе низкомолекулярного полиэтилена высокой плотности, имеющий плотность от 0,966 до 0,975 г/см и MI от 150 до 250 г/10 мин, и второй компонент на основе более высокомолекулярного сополимера этилена и бутена-1 более низкой плотности, причем указанная смола на основе бимодального полиэтилена имеет плотность от 0,947 до 0,954 г/см, HLMI от 4 до 14 г/10 мин и показатель trefBR от 0,01 до 0,2.
15. Экструдированная труба, включающая смолу по п.10.